(57)【要約】【課題】ブタジエンゴム（ＢＲ）および天然ゴム（ＮＲ）からなるゴム成分を含んでなるゴム組成物について、該ゴム成分を構成するＮＲの硫黄架橋密度に対するＢＲの硫黄架橋密度の比を測定する方法等を提供すること。【解決手段】以下の手順により、天然ゴム中の硫黄架橋密度（ＣＬｄNR）に対するブタジエンゴム中の硫黄架橋密度（ＣＬｄBR）の比を測定する。（１）該ゴム組成物中のブタジエンゴムの配合量（ＡBR）、天然ゴムの配合量（ＡNR）、ブタジエンゴムの密度（ｄBR）および天然ゴムの密度（ｄNR）を求める。（２）熱分解ガスクロマトグラフィーにより、チオフェン量（Ａth）を、および、２−メチルチオフェン量（ＡMeth）を定量する。（３）以下の数式により、ＣＬｄBR／ＣＬｄNRを算出する。（数式１）ＣＬｄBR／ＣＬｄNR＝［Ａth／（ＡBR／ｄBR）］／［ＡMeth／（ＡNR／ｄNR）］【選択図】なし【特許請求の範囲】
【請求項１】
ブタジエンゴムおよび天然ゴムからなるゴム成分を含んでなるゴム組成物について、以下の手順により、天然ゴムの硫黄架橋密度（ＣＬｄNR）に対するブタジエンゴムの硫黄架橋密度（ＣＬｄBR）の比（ＣＬｄBR／ＣＬｄNR）を測定する方法。
（１）該ゴム組成物中のブタジエンゴムの配合量（ＡBR）、天然ゴムの配合量（ＡNR）、ブタジエンゴムの密度（ｄBR）および天然ゴムの密度（ｄNR）を求める。
（２）熱分解ガスクロマトグラフィーにより、該ゴム組成物中のブタジエンゴムに結合している硫黄架橋量を代表する値としてチオフェン量（Ａth）を、および、天然ゴムに結合している硫黄架橋量を代表する値として２−メチルチオフェン量（ＡMeth）を定量する。
（３）上記（１）および（２）で求めた値を用いて、以下の数式により、ＣＬｄBR／ＣＬｄNRを算出する。
（数式１）
ＣＬｄBR／ＣＬｄNR＝［Ａth／（ＡBR／ｄBR）］／［ＡMeth／（ＡNR／ｄNR）］
【請求項２】
熱分解ガスクロマトグラフィーにおける熱分解を、４５０〜７００℃の条件下で実施し、かつ、チオフェン量および２−メチルチオフェン量を、硫黄検出器を用いて定量する、請求項１記載の方法。
【請求項３】
請求項１または２記載の方法により測定されたＣＬｄBR／ＣＬｄNRを、１．２〜２．０の範囲とすることによる、ゴム組成物の耐亀裂成長性を向上させる方法。
【発明の詳細な説明】
【技術分野】
【０００１】
本発明は、ブタジエンゴム（ＢＲ）および天然ゴム（ＮＲ）からなるゴム成分を含んでなるゴム組成物について、該ゴム成分を構成するＮＲの硫黄架橋密度に対するＢＲの硫黄架橋密度の比を測定する方法、および、該密度比を所定の範囲とすることによる、ゴム組成物の耐亀裂成長性を向上させる方法に関する。
【背景技術】
【０００２】
ゴム組成物において、構成成分であるゴム成分（ポリマー）の架橋密度は、ポリマーのみならず、ゴム組成物の物性にも大きな影響を与える因子であり、その制御は極めて重要である。
【０００３】
従来、ポリマーの架橋密度を測定する方法としては、例えば、架橋ポリマーのトルエン膨潤度を調べる方法（特許文献１）や、溶媒に膨潤させた架橋ポリマー中のプロトン緩和時間をパルス核磁気共鳴装置で測定する方法（特許文献２）などが知られていた。
【０００４】
しかし、これら従来法では、ポリマー全体の架橋密度は測定できても、それを構成する各ポリマー成分（例えば、ＢＲとＮＲからなるゴム成分において、これを構成するＢＲやＮＲのそれぞれ）について、その架橋密度を測定することはできなかった。
【先行技術文献】
【特許文献】
【０００５】
【特許文献１】特開２０００−３０９６６５号公報
【特許文献２】特開２００７−２４０３５９号公報
【発明の概要】
【発明が解決しようとする課題】
【０００６】
本発明は、ブタジエンゴム（ＢＲ）および天然ゴム（ＮＲ）からなるゴム成分を含んでなるゴム組成物について、該ゴム成分を構成するＮＲの硫黄架橋密度に対するＢＲの硫黄架橋密度の比を測定する方法、および、該密度比を所定の範囲とすることによる、ゴム組成物の耐亀裂成長性を向上させる方法を提供しようとするものである。
【課題を解決するための手段】
【０００７】
上記課題解決のため、鋭意検討を進めた結果、本発明者らは、ブタジエンゴム（ＢＲ）および天然ゴム（ＮＲ）からなるゴム成分を含んでなるゴム組成物の熱分解生成物のうち、チオフェンおよび２−メチルチオフェンに着目し、これらが、それぞれ、該ゴム組成物中のブタジエンゴムに結合している硫黄架橋量および天然ゴムに結合している硫黄架橋量を代表する値として機能することを見出し、さらに検討を重ねて、本発明を完成した。
【０００８】
すなわち、本発明は、ブタジエンゴムおよび天然ゴムからなるゴム成分を含んでなるゴム組成物について、以下の手順により、天然ゴムの硫黄架橋密度（ＣＬｄNR）に対するブタジエンゴムの硫黄架橋密度（ＣＬｄBR）の比（ＣＬｄBR／ＣＬｄNR）を測定する方法に関する。
（１）該ゴム組成物中のブタジエンゴムの配合量（ＡBR）、天然ゴムの配合量（ＡNR）、ブタジエンゴムの密度（ｄBR）および天然ゴムの密度（ｄNR）を求める。
（２）熱分解ガスクロマトグラフィーにより、該ゴム組成物中のブタジエンゴムに結合している硫黄架橋量を代表する値としてチオフェン量（Ａth）を、および、天然ゴムに結合している硫黄架橋量を代表する値として２−メチルチオフェン量（ＡMeth）を定量する。
（３）上記（１）および（２）で求めた値を用いて、以下の数式により、ＣＬｄBR／ＣＬｄNRを算出する。
（数式１）
ＣＬｄBR／ＣＬｄNR＝［Ａth／（ＡBR／ｄBR）］／［ＡMeth／（ＡNR／ｄNR）］
【０００９】
前記方法は、熱分解ガスクロマトグラフィーにおける熱分解を、４５０〜７００℃、好ましくは５５０〜６５０℃の条件下で実施し、かつ、チオフェン量および２−メチルチオフェン量を、硫黄検出器を用いて定量するものであることが好ましい。
【００１０】
また、本発明は、前記方法により測定されたＣＬｄBR／ＣＬｄNRを、１．２〜２．０の範囲とすることによる、ゴム組成物の耐亀裂成長性を向上させる方法に関する。
【発明の効果】
【００１１】
本発明の測定方法によれば、ブタジエンゴム（ＢＲ）および天然ゴム（ＮＲ）からなるゴム成分を含むゴム組成物について、物性に大きな影響を与える因子である硫黄架橋密度を、ゴム成分を構成するポリマーごとに求めることが可能となる。したがって、天然ゴム（ＮＲ）の硫黄架橋密度（ＣＬｄNR）に対するブタジエンゴム（ＢＲ）の硫黄架橋密度（ＣＬｄBR）の比を求めることも可能となる。
【００１２】
また、このようにして求めた硫黄架橋密度比、すなわち、ＣＬｄBR／ＣＬｄNRを指標とし、これを所定の範囲内に調節することにより、ゴム組成物の耐亀裂成長性を向上させることができる。
【発明を実施するための形態】
【００１３】
＜硫黄架橋密度比の測定方法＞
本発明は、ゴム組成物中に含まれるゴム成分、具体的には、ＢＲとＮＲについて、ＢＲの硫黄架橋密度（ＣＬｄBR）のＮＲの硫黄架橋密度（ＣＬｄNR）に対する比（ＣＬｄBR／ＣＬｄNR）を測定する方法に関する。該測定方法は、熱分解ガスクロマトグラフィーにより測定されるチオフェン量（Ａth）および２−メチルチオフェン量（ＡMeth）に加え、ゴム組成物に含まれるＢＲの配合量（ＡBR）と密度（ｄBR）およびＮＲの配合量（ＡNR）と密度（ｄNR）を求めた上で、計算により得ることができるものである。
【００１４】
（ゴム成分）
本発明において、ゴム成分は、ブタジエンゴム（ＢＲ）および天然ゴム（ＮＲ）からなるものである。本発明に用いるＢＲおよびＮＲとしては、通常この分野で用いるいずれのＢＲおよびＮＲをも好適に用いることができる。具体的には、ＢＲとしては、例えば、ＢＲ１５０Ｂ（宇部興産（株）製、Ｃｏ触媒合成高シスＢＲ、シス含量：９７質量％、ムーニー粘度：ＭＬ1+4（１００℃）＝４０）、ＣＢ２５（ＬＡＮＸＥＳＳ社製、Ｎｄ触媒合成高シスＢＲ，シス含量：９６質量％、ムーニー粘度：ＭＬ1+4（１００℃）＝４４、Ｓ2Ｃｌ2含有）、ＮｉｐｏｌＢＲ１２２０（日本ゼオン（株）製、Ｃｏ触媒合成高シスＢＲ）などが挙げられ、ＮＲとしては、例えば、ＲＳＳ＃３、ＳＩＲ２０などが挙げられる。
【００１５】
（ゴム組成物）
本発明において、ゴム組成物は、ＢＲとＮＲからなるゴム成分以外に、通常この分野で使用される添加剤を配合して製造することができる。そのような添加剤としては、充填剤（例えば、カーボンブラックやシリカ）、シランカップリング剤、ワックス、プロセスオイル、老化防止剤、加硫剤（例えば、硫黄など）、加硫促進剤、ステアリン酸、酸化亜鉛などが挙げられる。
【００１６】
本発明に係るゴム組成物の製造は、通常、加硫剤および加硫促進剤以外の薬品を混練りした後、こうして得られた混練り物に加硫剤および加硫促進剤を添加して混練りすることにより製造することができる。
【００１７】
こうして得られる未加硫のゴム組成物は、所望により、常法によって、加熱・加圧（加硫）することにより、例えば、タイヤとすることができる。
【００１８】
（ゴムの配合量）
本発明において、ＢＲの配合量（ＡBR）およびＮＲの配合量（ＡNR）は、ゴム成分全体を１００とした質量％により表される値であり、それぞれ、ゴム組成物にＢＲやＮＲを配合する際に秤量することにより、決定することができる。なお、該秤量は、正確を期すため、微量天秤を使用することが好ましい。微量天秤としては、例えば、ウルトラミクロ天秤ＸＰ２Ｕ（メトラー・トレド社製）を使用することができる。
【００１９】
（ゴムの密度）
本発明において、ＢＲまたはＮＲの密度とは、ｇ／ｃｍ2により表される値であり、比重計を用いて測定することができる。
【００２０】
（チオフェン量（Ａth）および２−メチルチオフェン量（ＡMeth））
本発明は、ＢＲおよびＮＲからなるゴム成分を含んでなるゴム組成物において、該ゴム組成物のサンプルを所定の温度で熱分解させるとき、熱分解生成物として「チオフェンおよび２−メチルチオフェン」が生成し、これらの量が、それぞれ、「ＢＲおよびＮＲに結合している硫黄架橋量を代表する値」として機能することを見出した点に特徴がある。
【００２１】
本発明において、チオフェン量（Ａth）および２−メチルチオフェン量（ＡMeth）は、クロマトグラムのピーク面積から得られる値であり、ゴム組成物のサンプルを、熱分解ガスクロマトグラフィーにかけることにより、求めることができる。ここで、熱分解ガスクロマトグラフィーとは、サンプルを瞬間的に熱分解させ、その熱分解生成物をガスクロマトグラフへ導入し、カラムでの保持時間の差により分離する方法である。
【００２２】
本発明において、熱分解ガスクロマトグラフィーに供するゴム組成物のサンプルは、予め、ソックスレー抽出に付しておくことが好ましい。こうすることで、加硫反応に関与しなかった加硫剤を予め除去することができるので、ＢＲやＮＲの硫黄架橋量の定量をより正確に行うことが可能となる。
【００２３】
ソックスレー抽出は、常法により実施することができる。抽出溶媒としては、通常使用できる溶媒をいずれも使用することができ、そのような溶媒として、ヘキサン、アセトンなどが挙げられる。このうち、アセトンが好ましい。
【００２４】
サンプルを熱分解する熱分解装置としては、通常この分野で使用するものをいずれも好適に使用することができ、例えば、フロンティア・ラボ（株）製のＰＹ−２０２０ｉＤが挙げられる。また、サンプルを熱分解する際の温度（熱分解温度）は、通常、４５０〜７００℃の範囲であり、好ましくは５５０〜６５０℃の範囲である。この温度範囲内であれば、本発明において検出するチオフェンおよび２−メチルチオフェンを効率よく生成させることができる。
【００２５】
熱分解により生成するチオフェンおよび２−メチルチオフェンは、硫黄含有成分を検出できる硫黄検出器により検出する。このような硫黄検出器としては、通常、この分野で使用されるものをいずれも好適に使用することができ、例えば、炎光光度検出器（ＦＰＤ：Flame Photometric Detector）、硫黄化学発光検出器（ＳＣＤ：Sulfur Chemiluminescence Detector）などが挙げられる。なお、本発明において、硫黄検出器は、チオフェンおよび２−メチルチオフェンを定量できる限りその目的を達し得るので、上記の如き一般的な硫黄検出器の他、質量分析装置なども含み得るものである。
【００２６】
以上の工程を経て、サンプルの熱分解生成物についてのパイログラムが得られる。該パイログラムから、チオフェンおよび２−メチルチオフェンのピーク面積を算出することにより、サンプル中のブタジエンゴムに結合している硫黄架橋量を代表する値であるＡth、および、天然ゴムに結合している硫黄架橋量を代表する値であるＡMethが得られる。
【００２７】
ここで、「ＢＲに結合している硫黄架橋量を代表する値」または「ＮＲに結合している硫黄架橋量を代表する値」とは、必ずしも硫黄架橋量そのものに相当する値である必要はないということを意味する。本発明は、上述のとおり、ＮＲの硫黄架橋密度（ＣＬｄNR）に対するＢＲの硫黄架橋密度（ＣＬｄBR）の比（ＣＬｄBR／ＣＬｄNR）を求めるものであるから、チオフェン量（Ａth）および２−メチルチオフェン量（ＡMeth）は、それぞれ、ＢＲやＮＲの硫黄架橋量に相関する値であれば充分だからである。
【００２８】
（硫黄架橋密度比）
以上で得た値をもとに、ＮＲの硫黄架橋密度に対するＢＲの硫黄架橋密度の比（ＣＬｄBR／ＣＬｄNR）は、下記数式により求められる。
（数式１）
ＣＬｄBR／ＣＬｄNR＝［Ａth／（ＡBR／ｄBR）］／［ＡMeth／（ＡNR／ｄNR）］
ここで、各記号の意味は以下のとおりである。
Ａth：所定のゴム組成物サンプルから定量されるチオフェン量
ＡMeth：所定のゴム組成物サンプルから定量される２−メチルチオフェン量
ＡBR：所定のゴム組成物サンプルに含まれるゴム成分中のＢＲの質量％
ＡNR：所定のゴム組成物サンプルに含まれるゴム成分中のＮＲの質量％
ｄBR：ＢＲの密度
ｄNR：ＮＲの密度
【００２９】
なお、硫黄架橋密度とは、ｍｏｌ／ｃｍ3で表される値であって、ポリマー（すなわち、ＮＲまたはＢＲ）の単位体積あたりの硫黄架橋量を意味する。
【００３０】
こうして得られるＮＲの硫黄架橋密度（ＣＬｄNR）に対するＢＲの硫黄架橋密度（ＣＬｄBR）の比（ＣＬｄBR／ＣＬｄNR）は、ＢＲおよびＮＲからなるゴム成分を含んでなるゴム組成物の耐亀裂成長性の指標となる値であり、該特性を制御する上で有用である。
【００３１】
＜耐亀裂成長性の向上方法＞
また、本発明は、ＢＲおよびＮＲからなるゴム成分を含んでなるゴム組成物において、ＣＬｄBR／ＣＬｄNRを所定の範囲とすることによる、ゴム組成物の耐亀裂成長性を向上させる方法に関する。ここで、該所定の範囲とは、１．２〜２．０である。該範囲内とすることで、ゴム組成物の耐亀裂成長性を向上させることができる。
【００３２】
理論に拘束されることは意図しないが、本発明において、硫黄架橋密度をＮＲに比べてＢＲにおいて相対的に高くすることでゴム組成物の耐亀裂成長性が向上する理由としては、以下が考えられる。すなわち、ゴム組成物において、ＮＲとＢＲは海島状の構造をとっているが、ＢＲの硫黄架橋密度がより高くなることで、力学的により弱いＢＲが補強され、ゴム組成物全体として、強度のバランスが良くなるためと考えられる。また、ＮＲはラジカルに弱いため、架橋密度が高くなると老化が進みやすくなることも一因となっている可能性がある。一方、ＢＲの硫黄架橋密度が高くなりすぎると、ゴム組成物全体としての強度バランスが崩れるため、却って耐亀裂成長性が悪化するものと考える。したがって、ＢＲとＮＲの硫黄架橋密度は、ＢＲの方がＮＲよりも幾分高く、かつ、あまり高すぎない所定の範囲内であることが好ましい。
【００３３】
（ゴム成分）
本発明に係るゴム成分は、上記「硫黄架橋密度比の測定方法」の項で説明したのと同じである。
【００３４】
（ゴム組成物、空気入りタイヤ）
本発明に係るゴム組成物も、上記「硫黄架橋密度比の測定方法」の項で説明したのと同じであり、すなわち、ＢＲとＮＲからなるゴム成分以外に、通常この分野で使用される添加剤を配合することができる。そのような添加剤としては、充填剤（例えば、カーボンブラックやシリカ）、シランカップリング剤、ワックス、プロセスオイル、老化防止剤、加硫剤（例えば、硫黄など）、加硫促進剤、ステアリン酸、酸化亜鉛などが挙げられる。
【００３５】
本発明に係るゴム組成物は、通常、加硫剤および加硫促進剤以外の薬品を混練りした後、こうして得られた混練り物に加硫剤および加硫促進剤を添加して混練りする二段階の混練り工程により製造することができる。
【００３６】
こうして得られる未加硫のゴム組成物は、例えば、タイヤ用ゴム組成物として使用することができる。すなわち、本発明の未加硫ゴム組成物を、タイヤの所定の部材の形状に押し出し成形し、これを、タイヤ成形機上で、他の部材と貼り合わせて未加硫タイヤとする。そして、該未加硫タイヤを、加硫機中で、加熱・加圧することにより、タイヤを得ることができる。該タイヤに空気を入れ、空気入りタイヤとすることができる。加硫条件の具体例としては、例えば、１３０〜１９０℃の温度で１〜３００分間実施することが挙げられる。
【００３７】
（ＣＬｄBR／ＣＬｄNRの値）
本発明において、硫黄架橋密度比ＣＬｄBR／ＣＬｄNRの値は、１．２以上、好ましくは１．２２以上、より好ましくは１．２５以上である。一方、ＣＬｄBR／ＣＬｄNRは、２．０以下、より好ましくは１．５以下、さらに好ましくは１．３以下である。
【００３８】
本発明において、硫黄架橋密度比ＣＬｄBR／ＣＬｄNRの値は、例えば、以下の如き方法により調節することも可能である。すなわち、通常の二段階の混練り工程に代えて、まずＢＲ、充填剤の一部、加硫剤および加硫促進剤を混練りし、他方ＮＲを含む残りの薬品を混練りし、その後、両混練り物を一緒にして混練りするという、三段階の混練りとすることにより、ＣＬｄBR／ＣＬｄNRの値をより高くすることができる。この場合、ＢＲの混練りは、例えば、１０〜１５０ｒｐｍの回転数で、３０〜１３０℃の温度下で実施することができ、ＮＲの混練りは、例えば、２０〜１５０ｒｐｍの回転数で、３０〜１７０℃の温度下で実施することができ、仕上げの混練りは、例えば、１０〜７０ｒｍｐの回転数で、８０〜１３０℃の温度下実施することができる。本発明においては、通常の二段階の混練でも硫黄架橋密度比ＣＬｄBR／ＣＬｄNRを本願発明の範囲内とすることが充分に可能であるが、ＢＲとして、Ｓ2Ｃｌ2や硫黄自体を含まないＢＲを使用する場合には、三段階の混練りを採用するのが好ましい。
【００３９】
あるいは、硫黄架橋密度比ＣＬｄBR／ＣＬｄNRの値は、加硫工程における加硫温度を高くすることによって、より高くすることができる。
【００４０】
本発明に係るゴム組成物は、硫黄架橋密度比ＣＬｄBR／ＣＬｄNRの値を所定の範囲内としたものであって、耐亀裂成長性が向上したものであるため、タイヤ用ゴム組成物、特に、サイドウォール、ウイング、ベーストレッド等に用いるゴム組成物として有用であり、中でも、サイドウォール用ゴム組成物として有用である。
【実施例】
【００４１】
本発明を実施例に基づいて説明するが、本発明は、これら実施例に限定して解釈されるものではない。
【００４２】
＜加硫ゴム組成物の製造＞
（使用した各種薬品）
ＮＲ（天然ゴム）：ＲＳＳ＃３
ＢＲ１（ブタジエンゴム）：ＢＲ１５０Ｂ（宇部興産（株）製、Ｃｏ触媒合成高シスＢＲ、シス含量：９７質量％、ムーニー粘度：ＭＬ1+4（１００℃）＝４０）
ＢＲ２（ブタジエンゴム）：ＣＢ２５（ＬＡＮＸＥＳＳ社製、Ｎｄ触媒合成高シスＢＲ，シス含量：９６質量％、ムーニー粘度：ＭＬ1+4（１００℃）＝４４、Ｓ2Ｃｌ2含有）
カーボンブラック：ショウブラックＮ５５０（昭和キャボット（株）製、チッ素吸着比表面積：４２ｍ2／ｇ）
ステアリン酸：桐（日本油脂（株）製）
酸化亜鉛：酸化亜鉛２種（三井金属鉱業（株）製）
老化防止剤：ノクラック６Ｃ（Ｎ−（１，３−ジメチルブチル）−Ｎ’−フェニル−ｐ−フェニレンジアミン）（大内新興化学工業（株）製）
ワックス：オゾエース０３５５（日本精蝋（株）製）
硫黄：粉末硫黄（鶴見化学（株）製）
加硫促進剤：ノクセラーＣＺ（Ｎ−シクロヘキシル−２−ベンゾチアゾリルスルフェンアミド）（大内新興化学工業（株）製）
【００４３】
表１記載の配合に従い、各ゴム組成物を調製した。より詳しくは、工程１は、１．７Ｌのバンバリーミキサー（神戸製鋼（株）製）に、表１記載の各薬品を充填し、５０ｒｐｍで１００℃に到達するまで混練した。一方、工程２は、同様の混練りを、８０ｒｐｍで１４０℃に到達するまで実施した。最後に、工程３は、オープンロールを用いて、実施例１、２および５並びに比較例２については工程１で得られた混練り物と工程２で得られた混練り物を単にブレンドし、一方、実施例３および４並びに比較例１については工程２で得られた混練り物に硫黄と加硫促進剤を加えて、３０ｒｐｍで１０５℃に到達するまで混練りした。
【００４４】
得られた未加硫ゴム組成物を成形し、表１に記載の温度、時間で加硫することにより、厚さ１ｍｍ×長さ５０ｍｍ×幅２０ｍｍの加硫ゴムスラブシートを作製した。
【００４５】
【表１】
2015108559.tif 000002
表中、工程３の「○」および「−」、並びに、加硫工程の「条件１」および「条件２」は下記のとおりの意味を有する。
○：該当する混練り物を工程３で使用したことを表す。
−：該当する混練り物または配合を工程３では使用しなかったことを表す。
条件１：１５０℃で３０分間、加熱・加圧した。
条件２：１７０℃で１５分間、加熱・加圧した。
【００４６】
＜ＣＬｄBR／ＣＬｄNRの測定＞
上記で得た、厚さ１ｍｍ×長さ５０ｍｍ×幅２０ｍｍの加硫ゴムスラブシートを、アセトンソックスレー抽出に付し、加硫反応に関与しなかった加硫剤を除去した。処理後の加硫ゴムスラブシートから、２００μｇの試験片を切り出した。該試験片を、下記の条件の下、熱分解ガスクロマトグラフィーに付し、熱分解生成物の内、チオフェンおよび２−メチルチオフェンを検出し、それぞれのピーク面積を求めた。
【００４７】
（熱分解ガスクロマトグラフィーの条件）
熱分解装置：フロンティア・ラボ（株）製の縦型マイクロ電気炉型パイロライザー「ＰＹ−２０２０ｉＤ」
熱分解温度：５５０℃
ガスクロマトグラフ：アジレント・テクノロジー製のガスクロマトグラフ「６８９０」（インターフェイスヒーターの温度及び試料注入口（試料入口端）の温度は３４０℃に設定し、オーブン温度を４０℃で３分保持し、４０℃から３００℃まで毎分８℃で昇温し、３００℃で１５分保持する昇温プログラムで測定を行った。なお、定圧モードでヘッド圧８３ｋＰａとし、スプリット比は５０：１とした。）
検出器：アジレント・テクノロジー製の化学発光硫黄検出器「Ａｇｉｌｅｎｔ  ３５５化学発光硫黄検出器」（測定条件は、バーナー温度８００℃、水素流量４０ｍＬ／分、エアー流量６０ｍＬ／分とした。）
キャリアガス：ヘリウム
カラム：フロンティア・ラボ（株）製のキャピラリーカラム「Ｕｌｔｒａ  Ａｌｌｏｙ＋−５（ＭＳ／ＨＴ）」（５％ジフェニル９５％ジメチルポリシロキサン、３０ｍ×０．２５ｍｍ  ｉ.ｄ.×１．０μｍ  フィルム）
【００４８】
上記加硫ゴムスラブシートに含まれるＢＲの配合量（ＡBR）およびＮＲの配合量（ＡNR）は、表１記載のとおりである。また、ＢＲの密度（ｄBR）は、ＢＲ１では０．９１ｇ／ｃｍ3、ＢＲ２では０．９１ｇ／ｃｍ3であり、ＮＲの密度（ｄNR）は０．９２ｇ／ｃｍ3であった。
【００４９】
＜耐亀裂成長性＞
上記で得た、厚さ１ｍｍ×長さ５０ｍｍ×幅２０ｍｍの加硫ゴムスラブシートにおいて、全幅２０ｍｍのうちの一端から２ｍｍの位置まで、カミソリにてカットして初期亀裂を入れ、デマッチャ試験機を用いて繰り返し歪みを加えた。歪み率は５％、周波数は５Ｈｚ、サンプル温度は７０℃とした。繰り返し歪みを加えてから亀裂成長の長さが約１ｍｍになるまでの、初期の亀裂成長速度ｄｃ／ｄｎ（ｍ／ｃｙｃｌｅ）を測定した。なお、データはＮ＝４の平均とした。測定結果は、下記計算式により指数表示した。数値が小さいほど、耐亀裂成長性に優れることを示す。
耐亀裂成長性指数＝（各配合の亀裂成長速度／比較例１の亀裂成長速度）×１００
【００５０】
結果を表２に示す。
【００５１】
【表２】
2015108559.tif 000003
【００５２】
硫黄架橋密度比ＣＬｄBR／ＣＬｄNRが１．２０〜２．０の範囲内の実施例においては、いずれも耐亀裂成長性が向上した。特に、該密度比が１．２２以上、より好ましくは１．２５以上であると、耐亀裂成長性が著しく向上していることがわかる。したがって、該密度比が所定の範囲内である、ＢＲの硫黄架橋密度が相対的に高いゴム組成物を用いてタイヤを製造すれば、耐亀裂成長性能の高いタイヤを製造することができる。
【産業上の利用可能性】
【００５３】
本発明によれば、ブタジエンゴム（ＢＲ）および天然ゴム（ＮＲ）からなるゴム成分を含んでなるゴム組成物について、該ゴム成分を構成するＮＲの硫黄架橋密度に対するＢＲの硫黄架橋密度の比を測定する方法、および、該密度比を所定の範囲とすることによる、ゴム組成物の耐亀裂成長性を向上させる方法を提供することができる。